(57)【要約】【課題】キャビティー面の温度を均一にして繰り返し使用することができ、真円度の形成への悪影響や外径フレを抑制した製造が可能となるゴムローラの成形金型、ゴムローラの製造方法を提供する。【解決手段】芯材と、該芯材の外周に円柱状のキャビティーを有する金型本体と、該金型本体の両端部に設けられる金型本体内で前記芯材を保持する駒と、を有するゴムローラ成型金型をつぎのように構成する。すなわち、前記金型本体が、キャビティを形成する内部金型と、該内部金型を外包する外部金型からなり、該外部金型が該内部金型の熱伝導率よりも大きい熱伝導率を有する構成とする。【選択図】            図２
2007261000.tif 000002
【特許請求の範囲】
【請求項１】
芯材と、該芯材の外周に円柱状のキャビティを有する金型本体と、該金型本体の両端部に設けられる金型本体内で前記芯材を保持する駒と、を有するゴムローラ成型金型において、
前記金型本体が、キャビティを形成する内部金型と、該内部金型を外包する外部金型からなり、該外部金型が該内部金型の熱伝導率よりも大きい熱伝導率を有することを特徴とするゴムローラ成型金型。
【請求項２】
前記内部金型の熱伝導率をλａとし、前記外部金型の熱伝導率をλｂとするとき、つぎの関係式（１）及び（２）を満たすことを特徴とする請求項１に記載のゴムローラ成型金型。
１＜λａ＜１００（Ｗ／ｍＫ）………（１）
１００（Ｗ／ｍＫ）≦λｂ    ………（２）
【請求項３】
前記内部金型と前記外部金型とは、中間バメまたは締りバメによって結合されていることを特徴とする請求項１または請求項２に記載のゴムローラ成型金型。
【請求項４】
芯材と、該芯材の外周に円柱状のキャビティを有する金型本体と、該金型本体の両端部に設けられる金型本体内で前記芯材を保持する駒と、を有するゴムローラ成型金型を用い、前記芯材の外周に円柱状のゴムローラを製造するゴムローラの製造方法であって、
前記ゴムローラ成型金型として、請求項１〜３のいずれか１項に記載のゴムローラ成型金型を用いて前記ゴムローラを製造することを特徴とするゴムローラの製造方法。
【発明の詳細な説明】
【技術分野】
【０００１】
本発明は、ゴムローラの成形金型、ゴムローラの製造方法に関する。
具体的には、ゴム材料を型内に注入または配置し、加熱硬化させることで芯金の周りにゴムローラを一体的に成形する軸付ゴムローラの成形金型、ゴムローラの製造方法に関する。
【背景技術】
【０００２】
従来、軸状の芯金の周囲にゴム材料を円筒状に一体的に成形した軸付ゴムローラが、円柱状のキャビティを有する成型金型を用い、つぎのように製造されていた。
すなわち、上記成型金型内に、キャビティと同心に軸状の芯金を保持するためにキャビティの両端開口部に駒を配するような金型を使用すると共に、上記成形金型の軸方向に平行に分割される熱盤で挟んで加熱する。あるいは熱盤に上記成形金型の外形に合わせた穴をあけてその穴に成形金型を入れて加熱する。
このような手法によって、上記軸付ゴムローラが製造されていた。
【０００３】
従来においては、上記のような軸付ゴムローラの製造に際して、成形金型と熱盤は、金型接触面の強度および熱伝導性の良さから、金属材料で製作されていたが、その構造上どうしても成型金型のキャビティ面の温度上昇や温度分布に差が出る。
そのため、例えば、特許文献１では、熱盤と成形金型との間に弾性部材を配することによって、熱盤と接触部分と非接触部分とで成型金型のキャビティ面の温度上昇の差を抑制して厚みムラのないローラの製造方法が提案されている。
ここでは、図５（ａ）に示すように、成形金型１１０が軸方向に平行に分割した熱盤１４０で挟んで加熱するようにした構成において、熱盤１４０と成形金型１１０との間に弾性部材１４１が配された構成が採られている。
また、図５（ｂ）に示すように、熱盤に上記成形金型の外形に合わせて穴をあけたその穴あき熱盤１４２に成形金型を入れて加熱するようにした構成において、熱盤１４２と成形金型との間に弾性部材１４１が配された構成が採られている。    
【特許文献１】特開平９−３１４５７１号公報
【発明の開示】
【発明が解決しようとする課題】
【０００４】
前述したように、成形金型を熱盤で挟んで加熱し、あるいは熱盤に成形金型の外形に合わせた穴をあけてその穴に成形金型を入れて加熱する場合には、その構造上成型金型のキャビティ面の温度上昇や温度分布に差が出る。
すなわち、上記したように成形金型の軸方向に平行に分割される熱盤で前記成形金型を挟むと、熱盤の接触面の形状を該円筒状の成形金型外形に合わせても、その構造上どうしても接触部分は線状になってしまうことになる。
また、熱盤の穴に成形金型を入れる場合も、接触部分は線状または点状になってしまうことになる。
つまり、これらにより熱伝達の効率は低下し、また接触部分と非接触部分とで成型金型のキャビティ面の温度上昇や温度分布に差が出ることとなる。
成型金型の温度分布の差は、軸付ゴムローラの真円度の形成に悪影響を与え、あるいは外径フレを生じることとなる。
上記した従来例の特許文献１の方法によれば、熱盤と接触部分と非接触部分とで成型金型のキャビティ面の温度上昇の差を抑制することが可能となるが、熱盤と成形金型との間に弾性部材を配することが必要となる。
その際、上記従来例では、繰り返し使用する際等において、この弾性部材の耐久性に問題を有していた。
【０００５】
本発明は、上記課題に鑑み、キャビティ面の温度を均一にして繰り返し使用することができ、真円度の形成への悪影響や外径フレを抑制した製造が可能となるゴムローラの成形金型、ゴムローラの製造方法の提供を目的とするものである。
【課題を解決するための手段】
【０００６】
本発明は、上記課題を解決するため、つぎのように構成したゴムローラの成形金型、ゴムローラの製造方法を提供するものである。
本発明のゴムローラの成形金型は、芯材と、該芯材の外周に円柱状のキャビティを有する金型本体と、該金型本体の両端部に設けられる金型本体内で前記芯材を保持する駒と、を有するゴムローラ成型金型において、
前記金型本体が、キャビティを形成する内部金型と、該内部金型を外包する外部金型からなり、該外部金型が該内部金型の熱伝導率よりも大きい熱伝導率を有することを特徴としている。
また、本発明のゴムローラの成形金型は、前記内部金型の熱伝導率をλａとし、前記外部金型の熱伝導率をλｂとするとき、つぎの関係式（１）及び（２）を満たすことを特徴としている。
１＜λａ＜１００（Ｗ／ｍＫ）………（１）
１００（Ｗ／ｍＫ）≦λｂ    ………（２）
また、本発明のゴムローラの成形金型は、前記内部金型と前記外部金型とは、中間バメまたは締りバメによって結合されていることを特徴としている。
また、本発明のゴムローラの製造方法は、芯材と、該芯材の外周に円柱状のキャビティを有する金型本体と、該金型本体の両端部に設けられる金型本体内で前記芯材を保持する駒と、を有するゴムローラ成型金型を用い、
前記芯材の外周に円柱状のゴムローラを製造するゴムローラの製造方法であって、
前記ゴムローラ成型金型として、上記いずれかに記載のゴムローラ成型金型を用いて前記ゴムローラを製造することを特徴としている。
【発明の効果】
【０００７】
本発明によれば、キャビティ面の温度を均一にして繰り返し使用することができ、真円度の形成への悪影響や外径フレを抑制し、安定した高精度な製造が可能となるゴムローラの成形金型、ゴムローラの製造方法を実現することができる。
【発明を実施するための最良の形態】
【０００８】
つぎに、本発明の実施の形態について説明する。
図１に、本実施形態における軸付ゴムローラの構成を示す。
図１において、１０は軸付発泡ゴムローラ、１１は芯金、１２はゴムローラである。なお、以下の説明では、液状のゴム材料としてシリコンゴム材料を用いた構成例について説明する。
【０００９】
軸付ゴムローラ１０は、回転軸となる芯金１１と、その周りに形成された円筒状のゴムローラ１２とを有している。
芯金１１は、断面円形の棒状部材からなり、その両端がゴムローラ１２の両端から延出している。
ゴムローラ１２は、シリコンゴムであり、芯金１１の周りに所定の厚さに形成されている。
詳細には図示しないが、ゴムローラ１２は、ゴムローラ１２自体も所定の柔軟性を備えている。
【００１０】
つぎに、上記軸付ゴムローラの製造方法について説明する。
図２に、本実施形態における成形金型の構成を説明する図を示す。
図２において、２０は成形金型、２１は上駒、２２は下駒、２２ａは貫通孔、２３はキャビティである。
図２に示すように、成形金型２０は、上駒２１、下駒２２、金型本体３０を有している。
さらに、金型本体３０は内部金型３１と外部金型３２の２部材から構成されている。
ここで、該内部金型の熱伝導率をλａとし、該外部金型の熱伝導率をλｂとするとき、λａ＜λｂの関係式を満たすようにしてこれら金型を構成する。
これらにおいて、内部金型の熱伝導率λａは１＜λａ＜１００（Ｗ／ｍＫ）、外部金型の熱伝導率λｂは１００（Ｗ／ｍＫ）≦λｂが使用可能である。
さらに、詳しくは、１＜λａ＜３０（Ｗ／ｍＫ）、１００（Ｗ／ｍＫ）≦λｂ＜５００（Ｗ／ｍＫ）とすることが望ましい。
また、内部金型３１と外部金型３２とが密着するように、中間バメまたは締りバメとし、熱伝導の効率を損なわないようにすることが望ましい。
【００１１】
成形金型２０は、ゴムローラ１２を成形するために円柱状に形成されたキャビティ２３を有しており、このキャビティ２３は、上駒２１、下駒２２、および金型本体３０のそれぞれの内側面によって構成されている。
すなわち、上駒２１および下駒２２がキャビティ２３の上面および下面を構成し、金型本体３０の内側面がキャビティ２３の側周面を構成している。
なお、キャビティ２３は、その長手軸が鉛直方向となるように配置されている。金型本体３０は、パイプ型であり、その内側面はホーニング仕上げが施されている。このようにホーニング仕上げを施す主たる理由は、軸付ゴムローラの外面の精度を確保するためである。
【００１２】
上駒２１および下駒２２は、いずれもその中央部に凹状部が形成されており、この凹状部によって芯金１１の両端を保持できるように構成されている。
なお、芯金１１は、キャビティ２３と同軸に配置されるようになっている。
下駒２２には、下駒２２をその厚さ方向に貫通する貫通孔２２ａが形成されており、貫通孔２２ａは、キャビティ２３内を外部に開口している。
この貫通孔２２ａは、ゴム材料液をキャビティ２３内に移送するための通路である。
なお、金型装置１は上記構成要素の他にも、図示しないが、下駒２２内にゴム材料液を投入するための投入ノズルを有している。
【００１３】
次に、上記金型本体を備えた金型装置を用いて軸付ゴムローラを製造する方法の一例について説明する。
図３に、本実施形態における金型装置の構成を説明する図を示す。
図３において、１は金型装置、３０は金型本体、３１は内部金型、３２は外部金型、４０は熱盤である。
【００１４】
軸付ゴムローラの製造に際し、まず、予め用意した芯金１１に、上駒２１および下駒２２を取付ける。
これにより、芯金１１は、キャビティ２３と同軸であって、かつキャビティ２３を鉛直方向に貫通した状態となる。
次いで、注入ノズルを下駒に設置した状態で、ゴム材料液を下駒の貫通孔をキャビティ内に、圧入により注入する。
注入されたゴム材料液は貫通孔２２ａを通過してキャビティ２３内に注入される。
次いで、熱盤４０により成形金型２０を加熱する。すると、キャビティ２３内のゴム材料液は加熱加硫されて硬化する。これにより、芯金１１の周りにゴム材料からなるゴムローラ１２が成形され、図１に示した軸付ゴムローラ１０が得られる。
なお、製造された軸付ゴムローラ１０の型抜きは、例えば、成形金型を冷却してゴム材料が収縮後に、金型本体３０から上駒２１を外し、その後、軸付ゴムローラ１０を鉛直上方に抜くことによって実施可能である。
【００１５】
以上のように、本実施形態の製造方法によれば、ゴム材料を加熱硬化する工程において、金型本体３０は内部金型３１と外部金型３２から構成される。
その際、外部金型の熱伝導率を内部金型の熱伝導率より大きくすることで、キャビティ面の温度の均一化を図ることが可能となる。
したがって、最終的に形成された軸付ゴムローラの真円度の形成への悪影響や外径フレを抑制し、安定した高精度な製造が可能となる。
なお、以上の実施形態によって、本発明は何ら限定されるものではない。
例えば、成形金型への材料の注入は、圧入だけでなく、真空引きでもよい。
また、金型本体も内部金型と外部金型を隙間バメとする場合は、内部金型と外部金型の間に熱伝導グリースを塗布することで熱伝導の効率を保つようにしてもよい。
また、内部金型と外部金型も金属材料以外にも、セラミックスや樹脂材料によって形成してもよい。
またゴム材料についても、液状シリコンゴムだけでなく、ポリウレタンなどを用いてもよい。
また、図２に示した形態では、キャビティ２３が上駒２１、下駒２２、および金型本体３０の３つの部材で構成されたものであったが、金型本体３０と下駒２２とを一部材として構成することもできる。
【実施例】
【００１６】
次に、本発明の実施例におけるゴムローラの製造方法について説明する。
本実施例においては、ゴムローラの製造に、上記実施例で説明した図２に示す成形金型及び図３に示す金型装置と、基本的に同じ構成のものを用い、肉厚３ｍｍのシリコンゴムローラを成型した。
本実施例では、内部金型３１がステンレス鋼で作製され、外部金型３２を上記内部金型３１よりも熱伝導率が大きいクロム銅で作製されたものを用いた。
また、内部金型３１の外周と該外部金型３２の内周は中間バメとして、十分に密着させて、熱伝達の効率を保つようにした。
また、本実施例では、内部金型と外部金型はパイプ型として、その厚みは等しくした。
【００１７】
本実施例では、つぎのような手順で上記シリコンゴムローラを成型した。
まず、円柱状の該キャビティの中央に、予め周囲に接着剤が塗布された芯金１１を配置するように、金型本体３０の両端開口部に設置する下駒２２と上駒２１で保持する。
これにより、該キャビティ２３は密閉空間となる。次に、成形金型２０を、該キャビティ２３の軸方向に平行に分割される熱盤４０にはさみ、固定する。
上記の状態で、上記キャビティ２３の密閉空間へ下駒２２に設けられた貫通孔２２ａを通過して、液状のシリコンゴムを注入する。
この際、ゴム材料は、注入前に十分混合されているものを用いた。注入圧は１００ｋｇｆ／ｃｍ２とした。
次に、上記成形金型２０を熱盤４０に入れた状態で加熱硬化させる。
本実施例では、１２０℃にて１０分間加熱した。上記ゴム材料の硬化後に、成形金型２０を熱盤４０から取り出し、最後に成形金型２０から軸方同にローラを抜き出して、軸付ゴムローラを得た。
このような成形金型２０を用い上記方法で成形することにより、真円度が５μｍ以下のものを得ることができた。また外径フレのない高精度のゴムローラを安定して成形することができた。
【００１８】
つぎに、上記実施例に対する比較例のゴムローラの製造方法ついて説明する。図４に、比較例における金型装置の構成を説明する図を示す。
図４において、５０は比較例における金型本体である。
実施例で金型本体は内部金型３１と外部金型３２の２部材から構成されているのに対し、比較例では図４に示されるように１部材で構成されている。
本比較例では、この金型本体を実施例の内部金型と同じステンレス鋼で製作した。
上記以外の軸付ゴムローラの成形の方法等は、実施例と同様の方法で成形した。上記比較例のゴムローラの製造方法では、真円度が５μｍ以下のゴムローラを得ることができなかった。
【図面の簡単な説明】
【００１９】
【図１】本発明の実施形態における軸付ゴムローラの構成を示す図。
【図２】本発明の実施形態における成形金型の構成を説明する図。
【図３】本発明の実施形態における金型装置の構成を説明する図。
【図４】比較例における金型装置の構成を説明する図。
【図５】従来例である特許文献１における金型装置の構成を説明する図。
【符号の説明】
【００２０】
１：金型装置
１０：軸付発泡ゴムローラ
１１：芯金
１２：ゴムローラ
２０：成形金型
２１：上駒
２２：下駒
２２ａ：貫通孔
２３：キャビティ
３０：金型本体
３１：内部金型
３２：外部金型
４０：熱盤
λａ：内部金型の熱伝導率
λｂ：外部金型の熱伝導率
【図１】
2007261000.tif 000003
【図２】
2007261000.tif 000004
【図３】
2007261000.tif 000005
【図４】
2007261000.tif 000006
【図５】
2007261000.tif 000007